(57)【要約】【課題】湿乾環境に左右されない寸法安定性、耐摩耗性、耐久性およびな比較的低い温度でも優れた熱セット性を有し、産業資材用途に好適なポリエステルモノフィラメントを提供する。【解決手段】ポリプロピレンテレフタレートとポリエチレンテレフタレートの極限粘度が０．７以上である混合組成物からなるモノフィラメントであって、沸騰水収縮率が１０％以上、且つ緊張熱セットした後の常温時における糸緊張力が緊張熱セット時における熱収縮応力の１．０倍以上であるポリエステルモノフィラメント。【選択図】　なし【特許請求の範囲】
【請求項１】
プロピレンテレフタレート単位を８５モル％以上含有するポリプロピレンテレフタレートが全量の３０重量％〜９０重量％であり、エチレンテレフタレート単位を８５モル％以上含有するポリエチレンテレフタレートが全量の１０重量％〜７０重量％である極限粘度が０．７以上の混合組成物を溶融紡糸してなるモノフィラメントであって、ＪＩＳ　Ｌ１０１３の７．１５（１）項、熱水収縮率Ｂ法において熱水を沸騰水として測定した沸騰水収縮率が１０％以上、且つカネボウエンジニアリング社製熱応力測定機（タイプＫＥ−２Ｌ型）を用い、初張力０．１ｃＮ／ｄｔｅｘ、昇温速度１００℃／分の条件で９０〜２００℃の任意の温度まで昇温した後、そのままの状態で自然冷却して、常温到達時の応力を読みとり、前記任意の温度における熱収縮応力との熱セット応力比（常温到達時の応力／９０〜２００℃の任意の温度における熱収縮応力）が１．０倍以上であることを特徴とするポリエステルモノフィラメント。
【請求項２】
プロピレンテレフタレート単位を８５モル％以上含有するポリプロピレンテレフタレートが全量の３０重量％〜９０重量％であり、エチレンテレフタレート単位を８５モル％以上含有するポリエチレンテレフタレートが全量の１０重量％〜７０重量％である極限粘度が０．７以上の混合組成物を液浴に溶融押出し、得られた未延伸糸を３０℃以上１１０℃以下の温度で２．５〜４．５倍に１段延伸し、次いで１段目延伸温度以上１８０℃以下の温度で全延伸倍率が５．０倍以上となるように２段階に延伸することを特徴とする請求項１に記載の特性を有するポリエステルモノフィラメントの製造方法。
【発明の詳細な説明】
【０００１】
【発明の属する技術分野】
本発明は、新規特性を有するポリエステルモノフィラメントおよびその製造方法に関し、さらに詳しくは、ポリプロピレンテレフタレート（以下、ＰＰＴと略称する。）とポリエチレンテレフタレート（以下、ＰＥＴと略称する。）の混合組成物からなり、ＰＰＴの持つ寸法安定性、耐摩耗性、耐フィブリル化性などの優れた特性を損なうことなく極めて高い熱収縮率を有し、比較的低い温度でも優れた熱セット性が得られ、産業資材用途に好適なポリエステルモノフィラメントおよびその効率的な製造方法に関するものである。
【０００２】
【従来の技術】
合成樹脂モノフィラメントは、ロープや紐および布帛の形成材料などの産業用資材用途に広く用いられている。
【０００３】
例えば、ポリアミドからなるモノフィラメントは、優れた耐摩耗性を有し、比較的高い沸騰水収縮率が得られ易いばかりか、スチームセットなどの比較的低温で大きな縮み量が得られ易いことなどの特性を有していることから、産業資材用途に広く使用されている。しかし、ポリアミドモノフィラメントは、素材特有の高吸水性に起因して乾湿環境下における寸法変化が激しいことに加えて、熱セット後の常温下における糸の緊張力が熱セット時の収縮応力より低くなるため、例えば産業用織物とした際には、その経糸と緯糸の交叉部（以下、ナックル部と略称する。）が緩み易く、目ずれを起こして皺の発生を招き易いばかりか、その部分が破壊されて織物使用の寿命が短くなり易いという問題があった。また、シューズのアッパー吊り紐などのシュリンク紐に用いた場合には、熱セットによって一旦は強固に締まるものの、熱セット後の常温下においては紐締まりが弛み易いという欠点を有していた。
【０００４】
一方、ポリエステルからなるモノフィラメントは、吸水率が極めて低く、乾湿環境下における寸法安定性は優れるものの、熱収縮率はそれほど高くないため、比較的低い温度の熱セットでは所望の熱縮み量が得られ難いという欠点があった。また、ＰＥＴやポリブチレンテレフタレートからなるモノフィラメントは、素材の持つ剛直さから耐摩耗性に劣り、金属、セラミック、プラスチックなどの粒子や構造物に接する用途においては擦過損傷を受け易く、使用の寿命が短くなるという問題をも包含するものであった。
【０００５】
このような状況から、寸法安定性、耐摩耗性および熱セット性を均衡して具備する特性改良を目指した種々の検討が行われている。
【０００６】
例えば、ポリアミドモノフィラメントの改良としては、ヘキサメチレンアジパミド、ヘキサメチレンテレフタルアミドおよびヘキサメチレンイソフタルアミドから成る高熱収縮性ポリアミド繊維（特開昭５２−８５５１６号公報）およびテレフタル酸およびイソフタル酸と脂肪族ジアミンから成る芳香族ポリアミド樹脂と脂肪族ポリアミド樹脂との組成物からなるポリアミドフィラメント（登録特許第２７１２５１２号公報）などが提案されているが、これらの提案によりれば、確かに吸水率が改善されて乾湿環境下における寸法安定性が向上し、加えて高収縮化が図られ、大きな熱縮み量が確保されるものの、熱セット後の常温下における糸の緊張力は依然として熱セット時の収縮応力を越えるものではなく、十分な熱セット性を具備するものではなかった。
【０００７】
なお、本発明者らも、テレフタル酸またはイソフタル酸と脂肪族ジアミンから成る芳香族ポリアミド成形成分と、ラクタム成分または脂肪族ジカルボン酸と脂肪族ジアミンとからなる脂肪族ポリアミド成形成分を特定割合で重合して得られるコポリアミドからなるモノフィラメントを先に提案している（特許文献１参照）が、このコポリアミドモノフィラメントは、常温到達時の糸緊張力が熱セット前の初期緊張力比で２倍以上と、上記２つの提案よりは優れるものの、熱セット時の収縮応力よりは低く、この点ではやや不十分であった。
【０００８】
一方、ポリエステルモノフィラメントの改良としては、ＰＰＴ繊維から成る製紙用ファブリックが提案されている（特許文献２参照）。ＰＰＴから成るモノフィラメントは、耐摩耗性がポリエステルの中にあって特異的に高くポリアミド並に優れ、吸水率および寸法安定性も他のポリエステルと同様に優れるものであるが、熱収縮率については他のポリエステルと同様にそれほど高くないため、所望の熱縮み量が得られ難いという欠点があった。
【０００９】
また、ＰＥＴとＰＰＴを共重合または／およびブレンドした組成物からなる低温高セット性ポリエステル糸が提案されている（特許文献３参照）。しかしながら、上記提案の目的は、強撚糸性の改善であり、沸騰水収縮率も２％〜６％と低いため、このポリエステル糸を産業資材用途に適用した場合には、上記と同様に所望の熱縮み量が得られ難いという問題を包含するものであった。
【００１０】
さらに、ＰＰＴにポリアミドを添加したモノフィラメントからなる抄紙機用の布が提案されている（特許文献４参照）。この提案のモノフィラメントは、確かにＰＰＴの持つ寸法安定性、耐摩耗性に加えて、添加されるポリアミドの効果的な寄与によると考えられる水介在下の比較的低温領域での高収縮率が得られ易いことなど、本発明の意図する特性をある程度具備するものであるが、比較的低温の乾熱セットでは所望の熱縮み量が得られ難いことに加えて、ポリエステルとポリアミドといった異なった系統のポリマーでは相溶性が悪いため、モノフィラメントが産業用資材として実使用された場合に、両素材の界面で剥離を起こし、フィブリル化により使用寿命が短くなり易いという問題があることから、実用面において十分なものではなかった。
【００１１】
【特許文献１】
特開２０００−１４４５３１号公報
【特許文献２】
特開平５−１７１５８９号公報
【特許文献３】
特開昭５７−１９３５３７号公報
【特許文献４】
特許第３０７６９０７号公報
【００１２】
【発明が解決しょうとする課題】
このように、産業資材用途には、乾湿の寸法安定性、耐摩耗性および熱セット性などが均衡して具備されることが要求されているものの、例えば、ポリアミドモノフィラメントは良好な耐摩耗性を有するが、乾湿差による寸法安定性に欠け、他方ポリエステルモノフィラメントは寸法安定性に優れるが、熱セット性が十分でなかったり、実行面における耐摩耗性、耐フィブリル化性に問題があるなど、従来のモノフィラメントは上記したいずれかの要求特性を欠き、これらの特性を均衡して満足するものは知られていないのが実状であった。
【００１３】
かかる状況に鑑み、本発明の目的は、ＰＰＴ素材の持つ優れた耐摩耗性、乾湿の環境変化にも左右されない寸法安定性および耐フィブリル化性などの特性を損なうことなく、極めて高い熱収縮率を有し、熱セット後の常温下における高い糸緊張力の保持が可能な優れた熱セット性に改良することにより、上記の各特性を均衡して具備するポりエステルモノフィラメント、特に各種ローラーの被覆用シュリンクメッシュや高密度織物などの産業布帛形成材料やロープおよびシュリンク紐形成材料などの産業資材用途に好適なポりエステルモノフィラメントを提供することにある。
【００１４】
【課題を解決するための手段】
本発明者らは、上記目的を達成するべくＰＰＴと他のポリマーの混合組成物からなるモノフィラメントの特性について鋭意検討した結果、ＰＰＴにＰＥＴを特定割合で混合した組成物からなるポリエステルモノフィラメントは、その両素材の界面はあたかも同一素材であるかの如く極めて強固に結合され、ＰＰＴの持つ寸法安定性、耐摩耗性および耐フィブリル化性を損なうことなく、驚くべくことに、混合する各々単独のポリエステルからなるモノフィラメントより極めて高い熱収縮率を有し、且つ熱セット後の常温下における糸緊張力が上記熱セット応力より極めて高く、優れた熱セット性を発揮することを見出し、本発明に到達した。
【００１５】
すなわち、本発明は、プロピレンテレフタレート単位を８５モル％以上含有するＰＰＴが全量の３０重量％〜９０重量％であり、エチレンテレフタレート単位を８５モル％以上含有するＰＥＴが全量の１０重量％〜７０重量％である極限粘度が０．７以上の混合組成物を溶融紡糸してなるモノフィラメントであって、ＪＩＳ　Ｌ１０１３の７．１５（１）項、熱水収縮率Ｂ法において熱水を沸騰水として測定した沸騰水収縮率が１０％以上、且つカネボウエンジニアリング社製熱応力測定機（タイプＫＥ−２Ｌ型）を用い、初張力０．１ｃＮ／ｄｔｅｘ、昇温速度１００℃／分の条件で９０〜２００℃の任意温度まで昇温した後、そのままの状態で自然冷却して、常温到達時の応力を読みとり、前記任意の温度における熱収縮応力との熱セット応力比（常温到達時の応力／９０〜２００℃の任意の温度における熱収縮応力）が１．０倍以上であることを特徴とするポリエステルモノフィラメントを提供するものである。
【００１６】
また、上記の特性を有する本発明のポリエステルモノフィラメントの製造方法は、プロピレンテレフタレート単位を８５モル％以上含有するＰＰＴが全量の３０重量％〜９０重量％であり、エチレンテレフタレート単位を８５モル％以上含有するＰＥＴが全量の１０重量％〜７０重量％である極限粘度が０．７以上の混合組成物を液浴に溶融押出し、得られた未延伸糸を３０℃以上１１０℃以下の温度で２．５〜４．５倍に１段延伸し、次いで１段目延伸温度以上１８０℃以下の温度で全延伸倍率が５．０倍以上となるように２段階に延伸することを特徴とする。
【００１７】
【発明の実施の形態】
以下、本発明を詳細に説明する。
【００１８】
本発明のポリエステルモノフィラメントを構成するポリマー成分として用いられるＰＰＴは、テレフタル酸を主たる酸成分として、１，３プロパンジオールを主たるグリコール成分として得られるポリエステルである。ただし、１５モル％未満、好ましくは１０モル％以下の割合で他のポリエステル結合の形成可能な共重合成分を含むものであってもよい。
【００１９】
共重合可能な酸成分として、例えばイソフタル酸、シクロヘキサンジカルボン酸、アジピン酸、ダイマ酸およびセバシン酸などのジカルボン酸類を挙げることができ、一方グリコール成分としては、例えばエチレングリコール、ジエチレングリコール、ブタンジオール、ネオペンチルグリコール、シクロヘキサンジメタノール、ポリエチレングリコールおよびポリプロピレングリコールなどを挙げることができるが、これらに限られるものではない。
【００２０】
本発明のポリエステルモノフィラメントを構成する他のポリマー成分として用いられるＰＥＴは、実質的にテレフタル酸とエチレングリコールとを縮重合して得られるものであるが、酸成分の一部およびグリコール成分の一部を、当業界で良く知られる様々なジカルボン酸とグリコールで置き換えたものでも良い。ここで上記酸成分としては、２，６−ナフタレンジカルボン酸、イソフタル酸、１，４−シクロヘキサンジカルボン酸、アジピン酸、セバシン酸、ダイマー酸およびスルホン酸金属塩置換イソフタル酸などを挙げることができ、一方、グリコール成分としては、プロピレングリコール、テトラメチレングリコール、ジエチレングリコール、１，４−シクロヘキサンジメタノール、１，４−シクロヘキサンジオールおよびポリアルキレングリコールなどが挙げられるが、これらに限られるものではない。
【００２１】
本発明ポリエステルの極限粘度は、通常０．７以上であればよいが、０．９以上であることが、高い靭性のモノフイラメントが得られることから好ましい。この点から極限粘度は高ければ高いほど好適であるが、２．０を越えると紡糸が困難となるため好ましくない。なお、本発明のポリエステルモノフィラメントを構成するポリマー成分として用いられるＰＰＴおよびＰＥＴの極限粘度は、それぞれＰＰＴは０．８以上、ＰＥＴは０．６４以上のものである。
【００２２】
ここで、本発明でいう極限粘度とは、オルソクロロフェノール溶液中２５℃で測定した粘度から求めた極限粘度であり、〔η〕で表される値である。
【００２３】
なお、本発明のポリエステルには、少量の二酸化チタンなどの艶消し剤、シリカやアルミナ微粒子などの滑剤、ヒンダードフェノール誘導体などの抗酸化剤、着色顔料、難燃剤、制電剤、蛍光増白剤、赤外線吸収剤、消泡剤およびエポキシ系やカルボジイミド系の末端封鎖による耐加水分解性改善材などの改質剤などが添加されていてもよい。
【００２４】
本発明のポリエステルモノフィラメントは、上記の方法で測定した沸騰水収縮率が１０％以上、好ましくは１５％以上、且つ上記の方法で測定した熱セット張力比が１．０倍以上、好ましくは１．２倍以上であることがで必要である。
【００２５】
沸騰水収縮率が１０％未満では、所望の熱縮み量が得られ難くなり、例えばシュリンクメッシュやシュリンク紐などに適用した場合は密着性に劣るものとなり、また高密度織物などの場合は、所望の低通気度が得られないなどの不具合が生じ易くなるため好ましくない。
【００２６】
また、熱セット応力比が上記範囲未満の場合は、例えば、産業用織物では熱セットによって、一旦は強固になったナックル部の締まりが常温状態になるににつれて低下するため、実使用時に目ずれを起こして皺の発生を招き、その部分が破壊されて織物使用の寿命が短くなり易くなるため好ましくない。また、シュリンク紐に用いた場合も同様に常温状態になるにつれて紐の緊張力が低下し、締まりのないものになるため好ましくない。
【００２７】
本発明のポリエステルモノフィラメントは、３０重量％〜９０重量％のＰＰＴと１０重量％〜７０重量％のＰＥＴとの混合組成物からなるものであり、さらに好ましくは４０重量％〜８０重量％のＰＰＴと６０重量％〜２０重量％のＰＥＴとの混合組成物からなるものである。
【００２８】
ＰＰＴの混合割合が上記範囲未満の場合は、ポリエステルモノフィラメントの引っ張り強力とヤング率は向上するものの、耐摩耗性の劣るものとなるため好ましくない。この原因については明確ではないが、ＰＥＴの混合割合が増大するにつれてポリエステルモノフィラメントの剛直さが増し、ＰＰＴの持つ優れた耐摩耗性が阻害されるためと考えられる。
【００２９】
逆に、ＰＰＴの混合割合が上記範囲を越える場合は、良好な耐摩耗性を有するポリエステルモノフィラメントとはなるが、沸騰水収縮率が本発明の範囲未満となる傾向になるため好ましくない。このＰＰＴとＰＥＴの混合組成物からなるポリエステルモノフィラメントが飛躍的に高い熱収縮率となる理由については明確ではないが、紡糸工程で相溶性に富む両素材が分子鎖レベルに溶け合うと共に、一部はエステル再分配反応を起こして共重合化されるためであると推定される。その一方、片方の素材がリッチになりすぎるとると、上記の効果が滅失してしまうものと考えられる。また、両素材の界面が強固に結合され極めて剥離を起こし難くなる理由も上記の効果によるものと考えられる。
【００３０】
ポリエステルモノフィラメントが上記範囲のＰＰＴとＰＥＴの混合物からなる場合は、ＰＰＴの持つ寸法安定性、耐摩耗性および耐フィブリル化性を損なうことなく、高い熱収縮率となり、且つ熱セット張力比が高い優れた熱セット性を発揮するポリエステルモノフィラメントとすることができる。
【００３１】
上記特性を有する本発明のポリエステルモノフィラメントの製造方法は、一般のモノフィラメントの製造装置を使用することができ、溶融紡糸、冷却固化、次いで得られた未延伸糸を２段階に延伸することを骨子とするが、これらについて以下に詳細に説明する。
【００３２】
まず、予め乾燥された本発明のＰＰＴとＰＥＴの混合組成物を、常法によりノズルから液浴に溶融押出し、急冷する。次いで得られた未延伸糸を引き続いて、優れた熱セット性を発揮するものとなるように、比較的低温、高倍率条件で２段階に延伸する。
【００３３】
第１段の延伸条件としては、特に低温、高倍率の条件、すなわち３０℃〜１１０℃、特に５０℃〜８０℃の温度で、２．５〜４．５倍、特に３．０〜４．０倍の条件が採用される。この第１段延伸温度が低すぎると延伸時に断糸しやすくなり、逆に高すぎると得られるモノフィラメントの強度が未延伸糸並に極めて低いものとなるばかりか、延伸張力が著しく低下し延伸が困難になるため好ましくない。この原因については明らかではないが、延伸温度が高すぎて分子鎖の配向を伴わないいわゆるスーパードロー現象の発現によるものと考えられる。
【００３４】
また、第１段の延伸倍率が低すぎると、延伸斑が生じモノフィラメントの線径品位の劣るものとなるばかりか、延伸張力の低下を招き延伸が困難になるため好ましくない。逆に高すぎると、断糸傾向になるばかりか、２段目の延伸が困難となり全延伸倍率は低くせざるを得なくなり、最終的に、引っ張り強度に劣るモノフィラメントとなるばかりか、熱収縮率の低いモノフィラメントとなる傾向にあるため好ましくない。
【００３５】
この第１段目延伸に用いる熱媒体としては、モノフィラメントの表面から容易に除去できるものであって、物理的、化学的に本質な変化をモノフィラメントに与えない物質であれば、いかなるものでも用いることができるが、比較的低温延伸であることから、経済的には温水浴または加熱空気炉が好適である。
【００３６】
次に、第２段目の延伸条件としては、第１段目延伸より高い温度に設定し、１８０℃以下、特に８０℃を越え、１５０℃以下の温度下で、全延伸倍率が５．０倍以上の倍率となるような条件が採用される。この第２段目の延伸温度も第１段の延伸と同様に、低過ぎると断糸し易く、逆に高過ぎると高い熱収縮率が得られ難くなり、所望の熱縮み量が得られ難い傾向となるため好ましくない。
【００３７】
また、全延伸倍率が５．０倍未満では、低い強度のものとなるばかりか、高い熱収縮および熱セット応力比が阻害され易いくなるため好ましくない。この点からは、全延伸倍率は高ければ高いほど好ましいが、あまり高すぎると失透糸となり易くなるばかりか、断糸傾向となるため好ましくない。精々７．０倍程度までである。
【００３８】
得られたポリエステルモノフィラメントの熱収縮率は高いものであることから、使い勝手によっては、延伸後に熱処理することによって比較的容易に所望値レベルに低減化調整することができる。また、熱収縮率調整に加え、熱処理によって引っ張り強伸度の向上も可能であるが、高い熱収縮および熱セット応力比を著しく阻害する程の過酷な熱処理は避けなければならない。
【００３９】
ここで、上記の延伸および熱処理に適する熱媒体としては、モノフィラメントの表面から容易に除去できるものであって、物理的、化学的に本質な変化をモノフィラメントに与えない物質であればいかなるものでもよい。また、加熱装置としては、例えば高沸点の不活性液体を有する液体浴、空気炉、不活性ガス炉、赤外線炉、高周波炉および金属炉などを使用することができる。
【００４０】
本発明のポリエステルモノフィラメントは、１本の単糸からなる連続糸であり、丸、三角、四角、多角形および中空形などいかなる断面形状のものであってもよい。また、他のポリエステルおよび／またはコポリエステルとの複合モノフィラメントであってもよい。断面の直径は用途によって適宜選択することができるが、通常は０．０５〜３．０ｍｍの範囲が最もよく使用される。
【００４１】
このようにして得られた本発明のポリエステルモノフィラメントは、ＰＰＴの持つ寸法安定性、耐摩耗性および耐フィブリル化性を損なうことなく、極めて高い熱収縮率を有し、熱セット応力比が高く、熱セット性が飛躍的に向上したものであり、シュリンクメッシュや高密度織物などの産業用布帛やロープ、シュリンク紐などの成形材料として好適に使用し得るものである。
【００４２】
【実施例】
以下、本発明を実施例によって具体的に説明するが、本発明はその主旨を越えない限り、以下の実施例に限定されるものではない。
【００４３】
なお、以下に述べる実施例における各特性の測定、評価は次の基準に従って行った。
【００４４】
［沸騰水収縮率］
ＪＩＳ　Ｌ１０１３の７．１５（１）項、熱水収縮率Ｂ法において熱水を沸騰水として測定した。
【００４５】
［熱セット応力比］
カネボウエンジニアリング社製熱応力測定機（タイプＫＥ−２Ｌ型）を用い、初張力０．１ｃＮ／ｄｔｅｘ、昇温速度１００℃／分の条件で９０〜２００℃の任意の温度まで昇温した後、そのままの状態で自然冷却して、常温到達時の応力を読みとり、前記任意の温度における熱収縮応力との熱セット応力比（常温到達時の応力／９０〜２００℃の任意の温度における熱収縮応力）で評価した。
【００４６】
［耐摩耗性］
日本フィルコン（株）製摩耗試験機（実用新案登録第１３５０１２４）を用い、評価サンプルモノフィラメントとＰＥＴ標準モノフィラメントの摩耗切断時間比倍率（評価サンプルモノフィラメント／ＰＥＴ標準モノフィラメント）で評価した。なお、測定条件は次のとおりで行った。
（１）測定モノフィラメントの直径：０．２０ｍｍに統一、
（２）初加重：１００ｇ、
（３）セラミックローラー回転数：１５００ｒｐｍ、
（４）セラミックローラーへのモノフィラメント接触角：９０°、
（５）滴下填料スラリー：三共製薬（株）製炭酸カルシウム粉末、商標エスカロン＃８００の０．５％水懸濁液。
【００４７】
［実施例１］
極限粘度１．３のＳｈｅｌｌ　Ｃｈｅｍｉｃａｌ社製ＰＰＴ樹脂（商標名ＣＯＲＴＥＲＲＡ）５０重量％と、東レ（株）製ＰＥＴ樹脂（タイプ３０１Ｔ）５０重量％の混合ペレットを常法に従って乾燥後、４０ｍｍφのエクストルーダーに供給し、溶融紡糸温度２７５℃でノズルから６８℃の温水浴に押し出し、冷却固化した。得られた未延伸糸を、次いで６５℃の温水中で３．３倍に第１段目の延伸を行い、さらに９０℃の熱風炉で全延伸倍率が５．５倍になるように第２段目の延伸を行い、直径０．２ｍｍのモノフィラメントを製造した。
【００４８】
得られたモノフィラメントの極限粘度、沸騰水収縮率、熱セット応力比、耐摩耗性は表１のとおりであった。なお、このモノフィラメントの引っ張り強度および伸度はそれぞれ４．２ｃＮ／ｄＴｅｘ、３５％であった。
【００４９】
［実施例２］
実施例１において、ＰＰＴ樹脂とＰＥＴ樹脂の混合比を７５重量％／２５重量％とした以外は同様にして、直径０．２ｍｍのモノフィラメントを製造した。
【００５０】
得られたモノフィラメントの極限粘度、沸騰水収縮率、熱セット応力比、耐摩耗性は表１のとおりであった。なお、このモノフィラメントの引っ張り強度および伸度はそれぞれ３．９ｃＮ／ｄＴｅｘ、４２％であった。
【００５１】
［実施例３］
実施例１において、ＰＰＴ樹脂とＰＥＴ樹脂の混合比を３０重量％／７０重量％とした以外は同様にして、直径０．２ｍｍのモノフィラメントを製造した。
【００５２】
得られたモノフィラメントの極限粘度、沸騰水収縮率、熱セット応力比、耐摩耗性、は表１のとおりであった。なお、このモノフィラメントの引っ張り強度および伸度はそれぞれ４．６ｃＮ／ｄＴｅｘ、２８％であった。
【００５３】
［実施例４］
実施例１において、延伸に引き続いて１５０℃の熱風炉で定長熱処理を行い、直径０．２ｍｍのモノフィラメントを製造した。
【００５４】
得られたモノフィラメントの極限粘度、沸騰水収縮率、熱セット応力比、耐摩耗性は表１のとおりであった。なお、このモノフィラメントの引っ張り強度および伸度はそれぞれ４．９ｃＮ／ｄＴｅｘ、４３％であった。
【００５５】
［比較例１、２］
実施例１において、ＰＰＴ樹脂とＰＥＴ樹脂の混合比を表１に示したように変更した以外は同様にして、直径０．２ｍｍのモノフィラメントを製造した。
【００５６】
得られたモノフィラメントの極限粘度、沸騰水収縮率、熱セット応力比、耐摩耗性は表１のとおりであった。
【００５７】
［比較例８、９］
実施例１において、製造条件を表１に示したように変更した以外は同様にして直径０．２ｍｍのモノフィラメントを製造した。
【００５８】
得られたモノフィラメントの極限粘度、沸騰水収縮率、熱セット応力比、耐摩耗性は表１のとおりであった。
【００５９】
【表１】
2004124349.tif 000002
【００６０】
［比較例３］
実施例１において、第１延伸温度を２５℃に変更したところ、半数以上の糸条が断糸したため、モノフィラメントの製造を中止した。
【００６１】
［比較例４］
実施例１において、第１延伸温度を１２０℃の熱風炉に変更したところ、延伸炉内で走行糸が弛み走行糸同志が絡み、引き取り不能となり、モノフィラメントを製造することができなかった。
【００６２】
［比較例５］
実施例１において、第１延伸倍率を２．０倍に変更したところ、スラブ糸が多数混入したモノフィラメントしか得られず、モノフィラメントの製造を中止した。
【００６３】
［比較例６］
実施例１において、第１延伸倍率を５．５倍に変更したところ、断糸が多発したため、モノフィラメントの製造を中止した。
【００６４】
［比較例７］
実施例１において、第２延伸温度を５０℃に変更したところ、断糸のため、引き取りが困難になり、モノフィラメントの製造を中止した。
【００６５】
［比較例１０］
実施例１において、全延伸倍率を７．２倍に変更したところ、失透糸の発現のみならず断糸多発のため、モノフィラメントの製造を中止した。
【００６６】
【発明の効果】
以上説明したように、本発明のポリエステルモノフィラメントは、ＰＰＴ素材の持つ優れた耐摩耗性、乾湿の環境変化にも左右されない寸法安定性および耐フィブリル化性などの特性を損なうことなく、極めて高い熱収縮率と高い熱セット応力比を有する、熱セット性が飛躍的に向上したものであり、上記の各特性を均衡して具備したものとなり、特に各種ローラーの被覆用シュリンクメッシュや高密度織物などの産業布帛形成材料やロープおよびシュリンク紐形成材料などの産業資材用途に極めて有用である。
【００６７】
また、本発明の製造方法によれば、上記の特性を有するポリエステルモノフィラメントを効率的に製造することができる。